(57)【要約】【課題】液状タイプの化粧液とは全く異なる概念で、肌表面を弱酸性に保つスキンケアが可能な新たな手段を提供する。【解決手段】繊維基材に、35±1℃の温度において水２０ｇの水中で、０．２ｇのポリマーを3時間攪拌分散させた際に、水のpHが3以上5以下になる分解性ポリマーを融着させてなる布帛。繊維基材に、35±1℃の温度において水２０ｇの水中で、０．２ｇのポリマーを3時間攪拌分散させた際に、水のpHが3以上5以下になる分解性ポリマーが塗布されてなる布帛。繊維基材に、35±1℃の温度において水２０ｇの水中で、０．２ｇのポリマーを3時間攪拌分散させた際に、水のpHが3以上5以下になる分解性ポリマーからなる糸が縫いこまれている布帛。【選択図】なし【特許請求の範囲】
【請求項１】
繊維基材に、35±1℃の温度において水２０ｇの水中で、０．２ｇのポリマーを3時間攪拌分散させた際に、水のpHが3以上5以下になる分解性ポリマーを融着させてなることを特徴とする布帛。
【請求項２】
繊維基材に、35±1℃の温度において水２０ｇの水中で、０．２ｇのポリマーを3時間攪拌分散させた際に、水のpHが3以上5以下になる分解性ポリマーが塗布されてなることを特徴とする布帛。
【請求項３】
繊維基材に、35±1℃の温度において水２０ｇの水中で、０．２ｇのポリマーを3時間攪拌分散させた際に、水のpHが3以上5以下になる分解性ポリマーからなる糸が縫いこまれていることを特徴とする布帛。
【請求項４】
前記分解性ポリマーが、乳酸、グリコール酸、アスパラギン酸から選択される少なくとも1種以上の化合物の重合体を含むことを特徴とする請求項1〜３のいずれかに記載の布帛。
【請求項５】
分解性ポリマーが、乳酸−グリコール酸共重合体、ポリ乳酸、乳酸−アスパラギン酸共重合体から選ばれる少なくとも1種である、請求項４に記載の布帛。
【請求項６】
分解性ポリマーが重量平均分子量９８，０００以下である、請求項１〜５のいずれかに記載の布帛。
【請求項７】
分解性ポリマーの末端がカルボン酸である、請求項１〜６のいずれかに記載の布帛。
【請求項８】
請求項１〜７のいずれかに記載の布帛からなる衣類。
【請求項９】
衣類が、ストッキング、ガードル、肌着、寝巻、手袋、靴下、帽子、マフラー、サポーターから選択される少なくとも１種である、請求項８に記載の衣類。
【発明の詳細な説明】
【技術分野】
【０００１】
本発明は、肌荒れ防止効果を備えた布帛および該布帛を用いた衣類に関するものである。
【背景技術】
【０００２】
皮膚表面は、通常、皮脂や常在菌等の働きによって弱酸性に保たれている。しかし、石鹸で顔や体を洗った後や、紫外線、ストレス、加齢、乾燥などや、アトピー性皮膚炎の炎症などにより、健康な弱酸性の肌に比べてｐＨが高くなり（皮膚表面の弱酸性バランスが崩れ）、真皮に紫外線や異物が入り込みやすくなり、細菌の繁殖が活発になりニキビができたり、乾燥肌、シミ、シワ、クスミの原因となる。このため洗顔や入浴などの後、化粧液などを用いて、肌表面を弱酸性に保つスキンケアが行われている。スキンケアは、通常コットンや手で、化粧液を延ばして皮膚に塗られている。化粧液には、皮膚に対し、水分及び油分の供給を目的とするクリーム、乳液や、肌荒れの改善を目的とする抗炎症剤を配合した外用剤が使用されていた。
【発明の概要】
【発明が解決しようとする課題】
【０００３】
従来の化粧液も、構成成分である油分によるべたつきや、油分や含まれている化粧料、香料などによって、室内や衣類、寝装品が汚れたり、また、化粧液自体が、水や薬品に対し、必ずしも十分な耐性を示すものではなく、その後、手などを洗ったり、かいた汗によってその効果は落ちてしまう。
従来のように、このため化粧液を塗らずに肌表面を弱酸性に保つスキンケアが行う方法が求められていた。
【課題を解決するための手段】
【０００４】
そこで、本発明者らは、前記課題を解決するために鋭意検討した結果、従来の液状タイプの化粧液とは全く異なる概念で、肌に直接触れる手袋やストッキングなどの衣類に、水と接触すると加水分解して酸を発生しうる分解性ポリマーを含有させれば、化粧液と同様に、肌表面を弱酸性に保つスキンケアの機能を備えることが可能となることを見出し、本発明を完成するに至った。
【０００５】
本発明の構成は以下の通りである。
［１］繊維基材に、35±1℃の温度において水２０ｇの水中で、０．２ｇのポリマーを3時間攪拌分散させた際に、水のpHが3以上5以下になる分解性ポリマーを融着させてなる布帛。
［２］繊維基材に、35±1℃の温度において水２０ｇの水中で、０．２ｇのポリマーを3時間攪拌分散させた際に、水のpHが3以上5以下になる分解性ポリマーが塗布されてなる布帛。
［３］繊維基材に、35±1℃の温度において水２０ｇの水中で、０．２ｇのポリマーを3時間攪拌分散させた際に、水のpHが3以上5以下になる分解性ポリマーからなる糸が縫いこまれていることを特徴とする布帛。
［４］前記分解性ポリマーが、乳酸、グリコール酸、アスパラギン酸から選択される少なくとも1種以上の化合物の重合体を含むことを特徴とする［１］〜［３］の布帛。
［５］分解性ポリマーが、乳酸−グリコール酸共重合体、ポリ乳酸、乳酸−アスパラギン酸共重合体から選ばれる少なくとも1種である、［４］の布帛。
［６］分解性ポリマーが重量平均分子量９８，０００以下である、［１］〜［５］の布帛。
［７］分解性ポリマーの末端がカルボン酸である、［１］〜［６］の布帛。
［８］［１］〜［７］の布帛からなる衣類。
［９］衣類が、ストッキング、ガードル、肌着、寝巻、手袋、靴下、帽子、マフラー、サポーターから選択される少なくとも１種である、［８］の衣類。
【発明の効果】
【０００６】
本発明では、従来から行われている化粧液を塗るという概念とは全く異なり、肌に直接接する衣類に、化粧液と同様の効果を発揮する機能を持たせているという発想である。このような肌に直接接する衣類からスキンケアを行うという発想は従来にはなかった。
本発明では、衣類に含まれている分解性ポリエステルが、皮膚からの蒸発した水分により、加水分解して酸が発生し、化粧液と同様に皮膚表面を弱酸性に保つ効果が発揮され、美肌効果などが期待できる。また着衣したまま寝ることも可能であり、就寝中に継続的にスキンケアを行うことができる上、化粧液を塗っていないので、室内や寝具の汚れもほとんどない。
本発明では、手袋、マフラー、肌着、ストッキング、靴下、寝巻などに採用され、特に、乾燥しやすい冬季に使用されるワンシーズン衣類に採用すれば、洗濯の頻度も少なく、定期的に買い替えを行うことができる。
【図面の簡単な説明】
【０００７】
【図１】実施例１で評価した手甲のｐＨの変化を示す。
【図２】実施例２で評価した手甲のｐＨの変化を示す。
【図３】実施例３で評価した手甲のｐＨの変化を示す。
【図４】実施例４で評価した手甲のｐＨの変化を示す。
【図５】比較例で評価した手甲のｐＨの変化を示す。
【発明を実施するための形態】
【０００８】
以下、本発明について実施の一態様について説明する。
本発明の布帛では、織物または編物であり、織物または編物を構成する繊維基材に、分解性ポリマーが融着ないし塗布されてなるか、あるいは、分解性ポリマーからなる糸が縫い付けられている。
【０００９】
繊維基材は、織布であっても、不織布であってもよい。織布の場合、繊維基材は、織物の場合縦糸と横糸という複数本の糸を織り込み作られた生地から構成されるが、織り方は特に制限されない。たとえば、平織り、綾織り、繻子織り、ジャガート織り、しじら織（シアサッカー）などが挙げられる。編物は、ループ状にした糸（編み目）にさらに糸を引っ掛けて編み上げたものであり、編み方は特に制限されないが、平編み（天竺編地）、ワッフル編み（桝状編地）、リブ編み（畝状編地）などが挙げられる。
【００１０】
繊維基材を構成する繊維としては、公知のものを特に制限なく使用でき、合成繊維として、ポリエステル系繊維（ポリエチレンテレフタレート繊維、ポリトリメチレンテレフタレート繊維、ポリブチレンテレフタレート繊維、ポリエチレンナフタレート繊維、などの芳香族ポリエステル繊維など）、ポリアミド系繊維（ポリアミド６、ポリアミド６６、ポリアミド１１、ポリアミド１２、ポリアミド６−１０、ポリアミド６−１２、などの脂肪族ポリアミド系繊維、半芳香族ポリアミド系繊維、ポリフェニレンイソフタルアミド、ポリヘキサメチレンテレフタルアミド、ポリｐ−フェニレンテレフタルアミドなどの芳香族ポリアミド系繊維など）、ポリオレフィン系繊維（ポリエチレン、ポリプロピレンなどのポリＣ２−４オレフィン繊維など）、アクリル系繊維（アクリロニトリル−塩化ビニル共重合体などのアクリロニトリル単位を有するアクリロニトリル系繊維など）、ポリビニル系繊維（ポリビニルアセタール系繊維など）、ポリ塩化ビニル系繊維（ポリ塩化ビニル、塩化ビニル−酢酸ビニル共重合体、塩化ビニル−アクリロニトリル共重合体の繊維など）、ポリ塩化ビニリデン系繊維、ポリパラフェニレンベンゾビスオキサゾール繊維、ポリフェニレンサルファイド繊維、セルロース系繊維（例えば、レーヨン繊維、アセテート繊維など）などを挙げることができる。
【００１１】
また、天然繊維として、木綿、羊毛、絹、麻、羊毛と獣毛(カシミヤ、アンゴラ、モヘヤ、アルパカ、キャメル)、半合成繊維（トリアセテート繊維などのアセテート繊維など）、再生繊維（レーヨン、ポリノジック、キュプラ、リヨセルなど）などが挙げられる。
これらの繊維は、単独でまたは二種以上組み合わせて使用できる。
また、繊維基材として、紙を使用することも可能である。
目的とする衣類に応じて、織り方、編み方、材質、繊維の太さ、基材の厚みなどが適宜選択される。
【００１２】
本発明で使用される分解性ポリエステルについて具体的には、多価カルボン酸に由来する構成単位（ａ−１）及びヒドロキシカルボン酸に由来する構成単位（ａ−２）から構成される重合体であるもの、ヒドロキシカルボン酸に由来する構成単位（ａ−２）から構成される重合体であるもの、あるいは多価カルボン酸に由来する構成単位（ａ−１）及びポリオール化合物に由来する構成単位（ａ−３）から構成される重合体であるものなどが挙げられる。重合体は、ランダム共重合体、ブロック共重合体、グラフト共重合体の何れでも構わない。
構成単位（ａ−１）は多価カルボン酸に由来する構成単位であれば良く、特に限定されない。
【００１３】
多価カルボン酸として、例えば、マロン酸、コハク酸、マレイン酸、フマル酸、アスパラギン酸、グルタミン酸等が挙げられる。好ましくは、アスパラギン酸である。尚、アスパラギン酸等のアミノジカルボン酸を重合させて得られるポリイミドを皮膚接触部の部材として使用してもよい。
【００１４】
構成単位（ａ−２）はヒドロキシカルボン酸に由来する構成単位であれば良く、特に限定されない。中でも、グリコール酸、乳酸、２−ヒドロキシ酪酸、２−ヒドロキシ吉草酸、２−ヒドロキシカプロン酸、２−ヒドロキシカプリン酸等のα−ヒドロキシカルボン酸、リンゴ酸、クエン酸；グリコライド、ラクタイド、ｐ−ジオキサノン、β−プロピオラクトン、β−ブチロラクトン、δ−バレロラクトン又はε−カプロラクトンに由来する構成単位が好ましく、乳酸又はラクタイドに由来する構成単位がより好ましい。
【００１５】
重合原料としてはグリコライド（ＧＬＤ）、ラクタイド（ＬＴＤ）、グリコール酸、乳酸およびラクトンから選択される1種以上が使用される。グリコライドおよびラクタイドは、それぞれグリコール酸および乳酸の脱水重縮合反応、およびそれに続く熱分解反応により容易に調製される環状二量体である。ラクタイドには、Ｄ−乳酸の環状二量体であるＤ−ラクタイド、Ｌ−乳酸の環状二量体であるＬ−ラクタイド、Ｄ−乳酸とＬ−乳酸とが環状二量化したメソラクタイド、およびＤ−ラクタイドとＬ−ラクタイドとのラセミ混合物であるDL−ラクタイドがあり、いずれのラクタイドも原料として用いることができる。乳酸はL−乳酸、Ｄ−乳酸およびＤＬ−乳酸のいずれでも使用することができる。
【００１６】
構成単位（ａ−３）はポリオール化合物に由来する構成単位であれば良く、特に限定されない。ポリオール化合物として、例えば、エチレングリコール、プロピレングリコール、１，２−ブタンジオール、１，３−ブタンジオール，１，４−ブタンジオール、１，５−ペンタンジオール、１，６−ヘキサンジオール等が挙げられる。エチレングリコール、プロピレングリコール、１，４−ブタンジオールが好ましい。
【００１７】
分解性ポリマーとして、カルボン酸単位またはアミノ酸単位を含むポリエステルが、加水分解後に弱酸性を示すため、好ましい。
本発明では前記分解性ポリマーが、乳酸、グリコール酸、アスパラギン酸から選択される少なくとも1種以上の化合物の重合体を含むことが好ましく、具体的には乳酸−グリコール酸共重合体、ポリ乳酸、乳酸−アスパラギン酸共重合体から選ばれる少なくとも1種が好ましく、ポリマーが、乳酸−グリコール酸共重合体および／または乳酸−アスパラギン酸共重合体であることが好ましい。これらのポリマーは水と接触することで、徐々に分解し、かつ弱酸を発生するために好ましい。
【００１８】
弱酸の目安として、35±1℃の温度において２０ｇの水中で、０．２ｇのポリマーを3時間攪拌分散させた際に、水のpHが3以上5以下になるものである。このｐＨは、ポリマーの種類や分子量や、カルボン酸単位またはアミノ酸基の量を調整することで、調整可能である。分解性ポリマーは、水と徐々に反応して分解して溶け出すために、分解性ポリマー層の表面には、新しいポリマー面が露出する。なお、通常の洗濯を繰り返すだけでは、分解性ポリマーが繊維基材から脱離することないが、特に本発明に布帛は、洗濯の頻度が少なく、ワンシーズンで買い替える衣類に好ましく使用できる。
【００１９】
構成単位（ａ−１）と構成単位（ａ−２）のモル組成比［（ａ−１）／（ａ−２）］は、重合時の仕込量で調整することが可能であり、好ましくは１／１〜０／５０であり、より好ましくは１／３〜０／５０であり、特に好ましくは１／５〜０／５０である。モル組成比がこれらの範囲内にあると、分解速度促進効果に優れた共重合体が得られる。なお、モル組成比［（ａ−１）／（ａ−２）］の（ａ−１）が０の場合は、構成単位（ａ−２）の単独重合体となる。
構成単位（ａ−１）と構成単位（ａ−３）のモル組成比［（ａ−１）／（ａ−３）］は、重合時の仕込量で調整することが可能であり、好ましくは３／７〜７／３であり、より好ましくは４／６〜６／４である。モル組成比がこれらの範囲内にあると、分解速度促進効果に優れた共重合体が得られる。
【００２０】
ポリマーの重量平均分子量は９８，０００以下であることが、分解性の点で好ましく、好ましくは５０,０００以下であり、より好ましくは３０,０００以下である。重量平均分子量の下限は、固体性状を維持できる限り特に制限されないが、好ましく１,０００以上であり、より好ましくは２,５００以上である。重量平均分子量は、後述する実施例に記載の条件で、ゲル・パーミエーション・クロマトグラフィー（ＧＰＣ）により求めた値である。
本発明で使用される乳酸−グリコール酸共重合体は、重量平均分子量は、１，０００〜９８，０００、好ましくは２，５００〜４０，０００にあるものが好ましい。また、ポリ乳酸の重量平均分子量は、１，０００〜９８，０００、好ましくは２，５００〜３０，０００にあるものが好ましい。乳酸−アスパラギン酸共重合体の重量平均分子量は、１，０００〜５０，０００、好ましくは２，５００〜２０，０００にあるものが好ましい。分子量は、ポリマーの反応性や、溶解性、酸性度などから適宜選択される。
【００２１】
分解性ポリマーは、繊維基材に融着ないし塗布される。これらの場合、繊維基材を構成する繊維の隙間に分解性ポリマー存在していても、繊維基材表面にポリマー層として存在していてもよい。いずれも本発明に包含される。ポリマー層は、繊維基材の表面全面を覆うものであっても、円状、板状、多角形状の他に、ドット状、格子状、モザイク状などの形状に繊維基材上に規則的または不規則的に散在していてもよい。
【００２２】
分解性ポリマーを繊維基材に含ませるには、分解性ポリマーを融解させた融解物、あるいは分解性ポリマーを有機溶媒に溶かした溶液を塗布することで行うことが可能である。
たとえば、分解性ポリマーのガラス転移点の50℃以上、200℃以下の条件でポリマーを融解し、繊維基材表面に塗布すれば融着させることができる。温度は、使用されるポリマーによって適宜選択され、乳酸−グリコール酸共重合体の場合、１００〜２５０℃、好ましくは１５０〜２００℃で融着を行い、ポリ乳酸の場合、１１０〜２６０℃、好ましくは１５０〜２００℃で融着を行い、乳酸−アスパラギン酸共重合体の場合、１５０〜２５０℃、好ましくは１５０〜２００℃で融着を行うことが好ましい。
また、溶液を塗布する場合、溶液中の分解性ポリマーの濃度は、ポリマーの種類や分子量などによるが、1質量%以上40質量%以下の濃度で有機溶媒に溶解させる。
乳酸−グリコール酸共重合体の場合、１〜４０質量％、好ましくは５〜２５質量％、ポリ乳酸の場合、１〜４０質量％、好ましくは５〜２５質量、乳酸−アスパラギン酸共重合体の場合、１〜４０質量％、好ましくは１〜２５質量に溶解して塗布することが好ましい。
有機溶媒としては、毒性が少なく、揮発性の高いエタノール、２−プロパノール、アセトンなどが好ましい。なお、必ずしも全量が溶解していなくともよく、分散液として塗布することも可能である。
【００２３】
塗布方法としては、特に制限されないが、刷毛塗り、ディップコーティング法、スピンコーティング法、フローコーティング法、スプレーコーティング法、ロールコーティング法、グラビアコーティング法などの公知の方法を採用可能である。塗布後は、必要に応じて、加熱・乾燥して、含まれている溶媒を除去してもよい。
【００２４】
分解性ポリマーの融解物ないし溶液は、分解性ポリマーの他に公知の材料を含む組成物から構成されていてもよい。たとえば、特許３４００９９８号にあるように、ポリエチレン、ポリプロピレン、ポリスチレン、ポリエチレンテレフタレートおよびポリアセタールなどの非水溶性ポリマー成分、酸化ポリエチレン、ポリビニール・ピロリドン、ポリアクリルアミド、ヒドロキシプロピル・セルローズ、ポリビニール・イミダゾンリン、ポリヒドロキシエーテルメタアクリレート、シリコンポリマーなどの水溶性ポリマーやステアリン酸スクロース、ビタミンＥ、パンテノール、アロエエキス、抗菌防臭剤、精油などの水溶性成分、ポリエチレングリコール、メタオキシポリエチレングリコール、メチルセルローズおよびカルボキシポリメチレンなどの低分子量の放出促進剤を含んでいてもよい。
【００２５】
前記分解性ポリマーとともに他の材料から構成する場合、他の材料は、分解性ポリマー１００質量部に対し、１，０００質量部以下、好ましくは５００質量部以下であればよい。
さらに、皮膚接触部を構成する材料には、美肌成分や、ニキビ、乾燥肌、シミ、シワ、クスミなどの予防成分が有効成分として含まれていてもよい。有効成分は、機能を発揮する程度の含有量であれば特に制限されない。
【００２６】
有効成分としては、たとえば、再表２０１４／１０４１７１号公報にあるように、Ｌ−アスコルビン酸などや、肌のターンオーバー改善作用や糖化反応抑制作用を有する植物抽出物又は化合物、保湿剤、収れん剤、角質軟化剤、エモリエント（柔軟）剤及び界面活性剤、香料、色素、防腐剤、殺菌剤、紫外線吸収剤、美白剤、抗炎症剤、血行促進剤、防腐剤及び殺菌剤などが挙げられ、目的に応じて適宜選択される。
融着による場合も、塗布による場合も、繊維基材中に含まれる分解性ポリマー量は、その効果が発揮できる限りは特に制限されないが、通常、繊維基材の質量に対して、０．５〜５０質量％、好ましくは３〜２０質量％の範囲にある。
【００２７】
分解性ポリマーは、縫い糸として、縫い付けられていたり、また繊維基材に織りこまれていたりすることで、繊維基材に含ませることも可能である。縫い付ける場合は、縫い糸だけでなく、刺繍として、縫い付けることも可能である。
本発明における糸とは、短繊維（ｓｔａｐｌｅ）、モノフィラメント、または多数のフィラメントからなるマルチフィラメントのいずれも含有するが、取扱性の観点からマルチフィラメントが好ましい。
【００２８】
前記分解性ポリマーからなる糸は、単一の構成からなるポリマーより形成されていても良く、また複数の構成からなるポリマーの混合物より形成されていても良い。マルチフィラメントの場合は、各フィラメントのポリマー構成が同一であっても、異なっていても良い。
【００２９】
本発明において、糸の形成方法は従来公知のものであれば特に限定されず、溶融紡糸法や乾式紡糸法、湿式紡糸法等が好適にあげられる。また、かかる糸は従来公知の通常の方法によって例えば延伸により強度改善されたものであっても良いし、未延伸糸であっても良い。
糸として繊維基材中に含まれる分解性ポリマー量は、その効果が発揮できる限りは特に制限されないが、通常、繊維基材の総質量に対して、１〜９０質量％、好ましくは３〜５０質量％の範囲で含まれる。
【００３０】
本発明の布帛は、所定の形状に裁断、縫製されて、衣類を構成する。あらかじめ衣類を構成した後、分解性ポリマーを融着、塗布させてもよく、衣類の縫製時に縫い糸の一部に、分解性ポリマーからなる糸を使用してもよく、さらに分解性ポリマーからなる糸で刺繍してもよい。
本発明では、衣類として、ストッキング、ガードル、手袋、肌着、寝巻、靴下、帽子、マフラー、サポーターから選択される少なくとも１種に適用できる。これらの衣類は、直接肌に接触するとともに、乾燥肌になりやすい冬季に使用され、洗濯の頻度が少なく、シーズン毎に買い替えるものが多い。さらに、前記衣類の他に、枕カバー、シーツなどの寝装具、マスクやおむつカバー、ナプキンなどの生理用品にも使用可能である。
なお、本発明の布帛は、洗濯の頻度が少なく、ワンシーズンで買い替える衣類に好ましく使用できるものの、通常の洗濯を繰り返しただけでは、分解性ポリマーが繊維基材から脱離することがない。しかしながら、繰り返して使用したり、複数回、洗濯したりすることによって、含まれている分解性ポリマーが少なくなってしまうことがあるが、前記した、分解性ポリマーを有機溶剤に溶解した溶液を衣類に吹き付けることによって、さらにその効果を継続することができる。
吹き付ける分解性ポリマーの溶液の剤型は、衣類に噴霧適用できる剤型であれば特に限定されず、従来公知の方法に従って適宜調製することができる。例えばエアゾールスプレータイプ、ミストスプレータイプ、ロールオンタイプ、ポンプスプレータイプ等が挙げられ、布への浸透性や対象物が限定できる等の利点を考慮するとミストスプレータイプであることが好ましい。
吹き付ける場合、たとえば、衣類の肌に接する面に適当量噴霧すればよい。具体的な噴霧量としては、特に限定されるものではないが、例えば０．２５〜２．５ｍｌ／ｃｍ２である。
【００３１】
従来の乳液などのスキンケア剤は肌に良い成分を直接塗るが、本発明では、衣類から肌をケアするという新た発想を提案するものである。たとえば、入浴後にこれらの衣類を着衣したのち就寝すれば、夜間、皮膚を健康な弱酸性に保つことが可能であり、細菌の繁殖が活発になることが原因で起こるニキビを抑制でき、さらに乾燥肌、シミ、シワ、クスミなどを予防することができる。また、乳液などの化粧液を直接、肌に塗る場合に比べ、床や寝装具の汚れを抑制できる。
しかも、皮膚に放出されるものは弱酸性の生分解性成分であり、皮膚への刺激が少ないため、アトピー性皮膚炎やニキビなどの炎症部分であっても使用できる。
【００３２】
〔実施例〕
次に、本発明を、実施例によりさらに具体的に説明する。なお、実施例中の物性値その他は以下の方法により測定した。
重量平均分子量
ＰＬＧＡ(乳酸-グリコール酸共重合体)およびＰＬＡ（ポリ乳酸）の重量平均分子量は、重合体をテトラヒドロフラン（ＴＨＦ）に溶解し（０．３ｗ／ｖ％）、ＴＨＦを溶離液に用いたＧＰＣにより、重量平均分子量（Ｍｗ）をポリスチレン換算で求めた。
ＰＡＬ１５（乳酸-アスパラギン酸共重合体）及びＰＡＬ１２０（乳酸-アスパラギン酸共重合体）の重量平均分子量は、重合体をクロロホルムに溶解し（０．１ｗ／ｖ％）、クロロホルムを溶離液に用いたＧＰＣにより、重量平均分子量（Ｍｗ）をポリスチレン換算で求めた。
インヘレント粘度
クロロホルムを溶媒に用い、試料濃度０．５ｇ／ｄｌの溶液を調製し、２５±０．０５℃の温度でウベローデ型粘度計を用いて測定した。次式により溶液のインヘレント粘度ηを算出した。
η＝loge（Ｔ１／Ｔ０）／Ｃ  Ｔ０＝ブランク測定時間  Ｔ１＝測定時間  Ｃ＝溶液濃度（0.5）
【００３３】
１）ＰＬＧＡ(乳酸-グリコール酸共重合体)
重量平均分子量：１３，９００
乳酸モル分率：７５モル％
インヘレント粘度：０．２０
【００３４】
２）ＰＬＡ（ポリ乳酸）
重量平均分子量：１０，７００
インヘレント粘度：０．１７
【００３５】
３）ＰＡＬ１５（乳酸-アスパラギン酸共重合体）
重量平均分子量：５５００
アスパラギン酸：乳酸(モル比)＝１：５
インヘレント粘度：０．０８
【００３６】
４）ＰＡＬ１２０（乳酸-アスパラギン酸共重合体）
重量平均分子量：１０７００
アスパラギン酸：乳酸(モル比)＝１：２０
インヘレント粘度：０．１３
【００３７】
水のｐＨ変化
35±1℃の温度において水20ｇ中に、上記分解性ポリマー及び下記の実施例に使用した綿手袋（アズビュア綿スムス手袋）それぞれ０．２ｇを、３時間撹拌分散させた後の水のpH変化を測定した。分解性ポリマーについては、ポリマーの塊を粉砕した後、篩（*1）に掛けて得られた形状のものを測定した（*1：18mesh（目開き1mm）pass、45mesh（目開き0.354mm）on した形状のものを使用）。綿手袋（アズビュア綿スムス手袋）については、５ｍｍ角に切断した形状のものを使用した。結果を表１に示す。
【表１】
2020012212.tif 000002
【００３８】
肌ｐＨの測定
ハンナインスツルメンツ製、日常防水型ポータブルｐＨ計  ＨＩ９９１８１Ｎを用いて測定した。
【００３９】
実施例１
PLGA（乳酸-グリコール酸共重合体）を190℃で融解して、綿手袋（アズビュア綿スムス手袋）の手甲部分にSUS製さじでPLGAを薄く延ばして融着させた手袋を右、融着していない手袋を左につけて、手の甲のｐＨ変化を比較した。
尚、実験前に、市販の液体ハンドソープを用いて手を洗浄した。洗浄後の手甲の肌ｐＨを測定したところ、６．５であった。経過時間による肌ｐＨの変化を図１に示す。
手袋をつけた後の手甲の肌ｐＨは時間とともに低くなり、自然に弱酸性に戻った綿手袋をつけた手甲の肌ｐＨより、ＰＬＧＡを融着した手袋をつけた手甲の肌ｐＨが、より早く弱酸性になっていることが確認できた。
【００４０】
実施例２
ＰＬＡを20重量％となるようにアセトンに溶解したものを、綿手袋（アズビュア綿スムス手袋）の手甲部分に塗り、乾燥させた手袋を右、塗布していない手袋を左につけて、手の甲のｐＨ変化を比較した。
尚、実験前に、市販の液体ハンドソープを用いて手を洗浄した。洗浄後の手甲の肌ｐＨを測定したところ、６．０であった。経過時間による肌ｐＨの変化を図２に示す。
手袋をつけた後の手甲の肌ｐＨは時間とともに低くなり、自然に弱酸性に戻った綿手袋をつけた手甲の肌ｐＨより、ＰＬＡを塗布した手袋をつけた手甲の肌ｐＨが、より早く弱酸性になっていることが確認できた。
【００４１】
実施例３
ＰＡＬ１５を２０重量％となるようにアセトンに溶解したものを、実施例２と同様に綿手袋（アズビュア綿スムス手袋）の手甲部分に塗り、乾燥させた手袋を右、塗布していない手袋を左につけて、手の甲のｐＨ変化を比較した。
尚、実験前に、市販の液体ハンドソープを用いて手を洗浄した。洗浄後の手甲の肌ｐＨを測定したところ、６．４であった。経過時間による肌ｐＨの変化を図３に示す。
手袋をつけた後の手甲の肌ｐＨは時間とともに低くなり、自然に弱酸性に戻った綿手袋をつけた手甲の肌ｐＨより、ＰＡＬ１５を塗布した手袋をつけた手甲の肌ｐＨが、より早く弱酸性になっていることが確認できた。
【００４２】
実施例４
ＰＡＬ１２０を20重量％となるようにアセトンに溶解したものを、実施例２と同様に綿手袋（アズビュア綿スムス手袋）の手甲部分に塗り、乾燥させた手袋を右、塗布していない手袋を左につけて、手の甲のｐＨ変化を比較した。
尚、実験前に、市販の液体ハンドソープを用いて手を洗浄した。洗浄後の手甲の肌ｐＨを測定したところ、６．１であった。経過時間による肌ｐＨの変化を図４に示す。
手袋をつけた後の手甲の肌ｐＨは時間とともに低くなり、自然に弱酸性に戻った綿手袋をつけた手甲の肌ｐＨより、ＰＡＬ１２０を塗布した手袋をつけた手甲の肌ｐＨが、より早く弱酸性になっていることが確認できた。
【００４３】
比較例
水のｐＨ変化
３５±1℃の温度において水２０ｇ中に、市販のＰＬＡ手袋（ユニチカ株式会社のテラマック(登録商標）１００％品）を５ｍｍ角形状に切り取り、０．２ｇを３時間撹拌分散させた水のpHは５．５であった。
綿手袋（アズビュア綿スムス手袋）のを右、市販のＰＬＡ（ユニチカ株式会社のテラマック(登録商標）１００％品）を左につけて、手の甲のｐＨ変化を比較した。
尚、実験前に、市販の液体ハンドソープを用いて手を洗浄した。洗浄後の手甲の肌ｐＨを測定したところ、６．１であった。経過時間による肌ｐＨの変化を図５に示す。
市販のＰＬＡ手袋（ユニチカ株式会社のテラマック(登録商標）１００％品）は、綿手袋（アズビュア綿スムス手袋）と比較して、肌ｐＨは優位に弱酸性にならないことが確認された。
【図１】
2020012212.tif 000003
【図２】
2020012212.tif 000004
【図３】
2020012212.tif 000005
【図４】
2020012212.tif 000006
【図５】
2020012212.tif 000007